(57)【要約】【課題】卓球用ラケットと卓球用ラバーとを接着させる卓球用接着剤であって、当該接着剤を卓球用ラケットと卓球用ラバーに平滑かつ均一に塗布することができ、使用時に卓球用ラケットと卓球用ラバーが剥れることがなく、卓球用ラバーを貼り替える際に卓球用ラケットの表面材質を傷めることがなく同時に卓球用ラケット表面に残存した接着剤を手でこするなどの簡単な方法で除去することができる、有機溶剤を含まない水溶性の卓球用接着剤を提供する。【解決手段】主成分であるポリイソプレンが純分として２５〜６２重量%、接着補助成分としてロジンエステル樹脂が純分として０．５〜１０重量%、充填剤としてマンニトールが純分として０．５〜１０重量%、これら以外の重量%の水が含有されてなる卓球用接着剤とする。【選択図】なし【特許請求の範囲】
【請求項１】
卓球用ラケットと卓球用ラバーとを接着させる卓球用接着剤であって、主成分であるポリイソプレンが純分として２５〜６２重量%、接着補助成分としてロジンエステル樹脂が純分として０．５〜１０重量%、充填剤としてマンニトールが純分として０．５〜１０重量%、これら以外の重量%の水が含有されてなる卓球用接着剤。
【請求項２】
添加剤としてＫ値が３０〜１２０であるポリビニルピロリドン樹脂が純分として０．１〜５重量%含有されてなる、請求項１に記載の卓球用接着剤。
【請求項３】
添加剤として増粘剤が純分として０．０５〜１重量%含有されてなる、請求項１または請求項２に記載の卓球用接着剤。
【請求項４】
添加剤として界面活性剤が純分として０．０３〜１重量%含有されてなる、請求項１〜３のいずれか一項に記載の卓球用接着剤。
【発明の詳細な説明】
【発明の分野】
【０００１】
本発明は、卓球用ラケットと卓球用ラバーとを接着させる卓球用接着剤に関するものである。
【背景技術】
【０００２】
卓球に用いる卓球ラケットは、卓球用ラケット（以下「ラケット」という。）と卓球用ラバー（以下「ラバー」という。）とから構成される。
【０００３】
卓球ラケットは、ラケットにラバーを接着剤などで貼り付けて使用される。ラバーは卓球用ボール（以下「ボール」という。）との接触面であり、練習や競技によるボールとの接触や衝突などにより劣化し、ボールの反発性能やスピン性能などが低下するので、ラバーを貼り替える必要が生じる。国際試合などの大きな試合では、一試合毎にラバーを貼り替える場合もある。
【０００４】
ラバーの貼り替え作業は、通常は下記（１）〜（４）の手順により行われる。
（１）ラバーをラケットから剥す。
（２）ラバーやラケットに残存した接着剤（以下「残存皮膜」という。）を除去する。
（３）ラバー及びまたはラケットの塗布面に接着剤を塗布する。この際、ラバーは新品が使用される場合もある。
（４）接着可能となり次第、ラバーとラケットを貼りあわせる。
【０００５】
従来の卓球用液状接着剤は、ヘプタンなどの有機溶剤に接着剤を溶解させた溶剤型接着剤がほとんどであり、前記ラバーの貼り替え作業（３）においては、これらの接着剤から揮発する有機溶剤に曝されることでの健康障害が懸念され、前記ラバーの貼り替え作業（２）においては、残存皮膜を除去するために使用される有機溶剤による健康障害が懸念される。また、航空法では法第八十六条において「爆発物等国土交通省令で定めるものは、航空機で輸送してはならない」「これらの物件を航空機内に持ち込んではならない」旨を規定しており、同法施行規則第百九十四条において、引火性液体や可燃性物質などの輸送禁止物件を定めているが、ヘプタンなどの有機溶剤が航空法に抵触するとの見方が近年強まっている。こうした現状を踏まえて、財団法人日本卓球協会やI.T.T.F（International Table Tennis Federation、国際卓球連盟）では、近い将来での溶剤型接着剤の使用禁止が計画されている。
【発明の開示】
【発明が解決しようとする課題】
【０００６】
本発明は、従来の溶剤型接着剤の前記弊害を解決してなる水溶性の卓球用接着剤を提供することが課題である。具体的には、下記（１）〜（５）を課題とする。
（１）有機溶剤を含まない人体や環境に無害な水溶性の卓球用接着剤の提供。
（２）航空法に抵触しない安全に持ち運びができる水溶性の卓球用接着剤の提供。
（３）ラケットとラバーに平滑かつ均一に塗布することができ、使用時にラバーが剥れることがない水溶性の卓球用接着剤の提供。
（４）ラバーを貼り替える際にラケットの表面材質を傷めることがない水溶性の卓球用接着剤の提供。
（５）ラケット表面の残存皮膜を手でこするなどの簡単な方法で除去することができる水溶性の卓球用接着剤の提供。
【課題を解決するための手段】
【０００７】
上記課題を解決するための手段として、本発明の卓球用接着剤は、ラケットとラバーとを接着させる卓球用接着剤であって、主成分であるポリイソプレンが純分として２５〜６２重量%、接着補助成分としてロジンエステル樹脂が純分として０．５〜１０重量%、充填剤としてマンニトールが純分として０．５〜１０重量%、これら以外の重量%の水が含有されてなるものである。
【発明の効果】
【０００８】
本発明によれば、ラケットとラバーに平滑かつ均一に塗布することができ、使用時にラケットとラバーが剥れることがなく、ラバーを貼り替える際にラケットの表面材質を傷めることがなく同時にラケット表面に残存した残存皮膜を手でこするなどの簡単な方法で除去することができる、水溶性の卓球用接着剤を実現できる。
【発明を実施するための最良の形態】
【０００９】
本発明の卓球用接着剤は、ポリイソプレンを主成分とし、接着補助成分としてロジンエステル樹脂を含有し、充填剤としてマンニトールなどを含有することを特徴とする水溶性の接着剤である。
【００１０】
具体的には、請求項１に記載の本発明は、ラケットとラバーとを接着させる卓球用接着剤であって、主成分であるポリイソプレンが純分として２５〜６２重量%、接着補助成分としてロジンエステル樹脂が純分として０．５〜１０重量%、充填剤としてマンニトールが純分として０．５〜１０重量%、これら以外の重量%の水が含有されてなる卓球用接着剤である。
前記ポリイソプレンとしては、例えば、住友精化（株）製のイソプレンラテックス、製品名「セポレックスＩＲ１００」を好適に使用することができる。
前記ロジンエステル樹脂としては、例えば、ハリマ化成（株）製のロジンエステルエマルション、製品名「ハリエスターＳＫ−２１８ＮＳ」を好適に使用することができる。
前記マンニトールとしては、例えば、花王（株）製Ｄ−マンニトール、製品名「ニッキョク  マンニトール  カオー」を好適に使用することができる。
勿論、上述の原料製品は、使用可能な原料製品の一例であって、これらの原料製品に限定されるものではなく、他の原料製品であっても化学組成的に同等のものであれば好適に当該目的の接着剤の原料製品として使用が可能である。また、以下に例示する原料製品についても同様である。
【００１１】
請求項２に記載の本発明は、請求項１に記載の卓球用接着剤であって、添加剤としてＫ値が３０〜１２０であるポリビニルピロリドン樹脂が純分として０．１〜５重量%含有されてなる卓球用接着剤である。この場合、添加したポリビニルピロリドン樹脂の重量%だけ水の重量%が減少し、全体として１００重量%となる。尚、ここでいうＫ値とは、分子量と相関する粘性特性値で、毛細管粘度計により測定される２５℃での相対粘度値である。
前記のＫ値が１２０であるポリビニルピロリドン樹脂としては、例えば、第一工業製薬（株）製の製品名「ピッツコールＫ−１２０Ｌ」を好適に使用することができる。
前記のＫ値が９０であるポリビニルピロリドン樹脂としては、例えば、第一工業製薬（株）製の製品名「ピッツコールＫ−９０」を好適に使用することができる。
前記のＫ値が３０であるポリビニルピロリドン樹脂としては、例えば、第一工業製薬（株）製の製品名「ピッツコールＫ−３０」を好適に使用することができる。
【００１２】
請求項３に記載の本発明は、請求項１または請求項２に記載の卓球用接着剤であって、添加剤として増粘剤が純分として０．０５〜１重量%含有されてなる卓球用接着剤である。この場合、添加した増粘剤の重量%だけ水の重量%が減少し、全体として１００重量%となる。
増粘剤としては、例えば、三晶（株）製のキサンタンガム系増粘剤、製品名「ケルザン」を好適に使用することができる。
【００１３】
請求項４に記載の本発明は、請求項１〜３のいずれかに記載の卓球用接着剤であって、添加剤として界面活性剤が純分として０．０３〜１重量%含有されてなる卓球用接着剤である。この場合、添加した界面活性剤の重量%だけ水の重量%が減少し、全体として１００重量%となる。界面活性剤としては、例えば、第一工業製薬（株）製のスチレン化フェノール系界面活性剤、製品名「ノイゲンＥＡ−１７７」を好適に使用することができる。また、例えば、花王（株）製のポリオキシエチレンジステアレート、製品名「エマノーン３２９９Ｖ」を好適に使用することができる。
【実施例】
【００１４】
以下に本発明の実施例及び比較例によって本発明を詳細に説明するが、これらの実施例及び比較例は一例にすぎないので、本発明の範囲がこれらの実施例及び比較例の範囲内に限定されるものではない。
【００１５】
［実施例１〜９］
ポリイソプレン（以下「ＩＲ」という。）、ロジンエステル樹脂（以下「ＳＫ」という。）、マンニトール（以下「ＭＴ」という。）及び水を表１に示す割合で混合してそれぞれの水溶性接着剤を得た。表１に示す接着剤の各成分の含有割合は、その純分での含有割合を重量%で示した。尚、ＩＲは住友精化（株）製の製品名「セポレックスＩＲ１００」を使用したが、この製品中のＩＲ濃度が最大６３重量％である関係で、実施例3ではＩＲ濃度が６２重量％となっている。
【００１６】
［実施例１０〜１２］
ＩＲ、ＳＫ、ＭＴ、水及びK値が１２０であるポリビニルピロリドン（以下「ＰＶＰ−Ｋ１２０」という。）を表１に示す割合で混合してそれぞれの水溶性接着剤を得た。
【００１７】
［実施例１３〜１５］
ＩＲ、ＳＫ、ＭＴ、水及びK値が９０であるポリビニルピロリドン（以下「ＰＶＰ−Ｋ９０」という。）を表１に示す割合で混合してそれぞれの水溶性接着剤を得た。
【００１８】
［実施例１６〜１８］
ＩＲ、ＳＫ、ＭＴ、水及びK値が３０であるポリビニルピロリドン（以下「ＰＶＰ−Ｋ３０」という。）を表１に示す割合で混合してそれぞれの水溶性接着剤を得た。
【００１９】
［実施例１９］
ＩＲ、ＳＫ、ＭＴ、水及びキサンタンガム系増粘剤（以下「ＸＧ」という。）を表１に示す割合で混合して水溶性接着剤を得た。
【００２０】
［実施例２０］
ＩＲ、ＳＫ、ＭＴ、水及びスチレン化フェノール系界面活性剤（以下「活性剤ＳＰ」という。）を表１に示す割合で混合して水溶性接着剤を得た。
【００２１】
［実施例２１］
ＩＲ、ＳＫ、ＭＴ、水及びポリオキシエチレンジステアレート（以下「活性剤ＤＳ」という。）を表１に示す割合で混合して水溶性接着剤を得た。
【００２２】
［比較例１〜５］
ＩＲ、ＳＫ、ＭＴ及び水を表１に示す割合で混合してそれぞれの水溶性接着剤を得た。
【００２３】
［比較例６］
ＩＲ、ＳＫ、ＭＴ、水及びＰＶＰ−Ｋ１２０を表１に示す割合で混合して水溶性接着剤を得た。
【００２４】
［比較例７］
ＩＲ、ＳＫ、ＭＴ、水及びＰＶＰ−Ｋ９０を表１に示す割合で混合して水溶性接着剤を得た。
【００２５】
［比較例８］
ＩＲ、ＳＫ、ＭＴ、水及びＰＶＰ−Ｋ３０を表１に示す割合で混合して水溶性接着剤を得た。
【００２６】
［比較例９］
ＩＲ、ＳＫ、ＭＴ、水及びＸＧを表１に示す割合で混合して水溶性接着剤を得た。
【００２７】
［比較例１０］
ＩＲ、ＳＫ、ＭＴ、水及び活性剤ＳＰを表１に示す割合で混合して水溶性接着剤を得た。
【００２８】
［比較例１１］
ＩＲ、ＳＫ、ＭＴ、水及び活性剤ＤＳを表１に示す割合で混合して水溶性接着剤を得た。
【００２９】
【表１】
2008110145.tif 000002
【００３０】
次に、前記実施例及び比較例で得られた水溶性接着剤を使用し、以下の評価を行った。
（１）水溶性接着剤のラバーとラケットへの塗布性
（２）水溶性接着剤のラバーとラケット間での接着力
（３）ラバーとラケットの剥離性
（４）ラケットに残存した残存皮膜の除去性
【００３１】
前記塗布性においては、該当水溶性接着剤がラケットとラバーに平滑かつ均一に塗布することができるかどうかを表２に示す５段階で評価した。また、前記接着力においては、該当水溶性接着剤のラバーとラケット間での接着力を測定し、ボールとの接触や衝突に耐え得るかどうかを表２に示す５段階で評価した。併せて、前記剥離性においては、該当水溶性接着剤を使用した場合に、ラバーが容易にかつラケットの表面材質を傷めることがなくラケットから剥せるかどうかを表２に示す５段階で評価した。更には、前記残存皮膜の除去性においては、該当水溶性接着剤を使用した場合に、ラケットからラバーを剥した際に、ラケット表面に残存した接着剤を手でこするなどの簡単な方法で除去することができるかどうかを表２に示す５段階で評価した。これらの評価結果を表３に示した。
【００３２】
【表２】
2008110145.tif 000003
【００３３】
【表３】
2008110145.tif 000004
【００３４】
表３に示した評価結果から明らかなように、本発明によって提供された水溶性の卓球用接着剤は、ラケットとラバーに平滑かつ均一に塗布することができ、使用時にラケットとラバーが剥れることがなく、ラバーを貼り替える際にラケットの表面材質を傷めることがなく同時にラケット表面に残存した残存皮膜を手でこするなどの簡単な方法で除去することができる、有機溶剤を含まない有用な水溶性の卓球用接着剤であることが判明した。